(57)【要約】  平坦な低誘電ガラス（「Ｄ−ガラス」）繊維を含有する強化熱可塑性ポリマー組成物が本明細書において記載される。平坦なモルフォロジーを有するＤガラス繊維組成物が、著しく低下した収縮並びにすぐれた機械的性能及び誘電性能を有するポリマー組成物を提供する。平坦なＤガラス繊維を望ましくはポリエステルポリマー、ポリ（アリールエーテルスルホン）ポリマー、ポリ（アリールエーテルケトン）ポリマー及びポリフェニレンスルフィドポリマー中に混入することができる。【選択図】なし【特許請求の範囲】
【請求項１】
−  ポリアミドポリマー、ポリエステルポリマー、ポリ（アリールエーテルスルホン）（「ＰＡＥＳ」）ポリマー、ポリ（アリールエーテルケトン）（「ＰＡＥＫ」）ポリマー及びポリフェニレンスルフィド（「ＰＰＳ」）ポリマーからなる群から選択される熱可塑性ポリマーと、
−  前記熱可塑性ポリマー組成物の総重量に対して、２：１〜５：１のアスペクト比を構成する平坦な低誘電ガラス（「Ｄ−ガラス」）繊維２０重量％〜８５重量％とを含む強化熱可塑性ポリマー組成物であって、
（式中、
−  前記平坦なＤガラス繊維の、１ＭＨｚにおける誘電率が４〜６、好ましくは４〜５、最も好ましくは４〜４．５である）、強化熱可塑性ポリマー組成物。
【請求項２】
前記ポリアミドポリマーが、繰り返し単位（ＲＰＡ）少なくとも５０モル％を含み、繰り返し単位（ＲＰＡ）が、以下の式：
−［−ＭＡ−ＭＢ−］−（１）
−  （式中、−−ＭＡ−は、以下の群の式：
2020535237.tif 000040
から選択される式によって表され、
−  −ＭＢ−−は、以下の群の式：
2020535237.tif 000041
から選択される式によって表され、ここで、
−  Ｒ１〜Ｒ４、Ｒ’及びＲ’’は、場合ごとに、ハロゲン、アルキル、アルケニル、エーテル、チオエーテル、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムからなる群から独立して選択され；
−  ｉ１及びｉ２は、場合ごとに、０〜２の独立して選択される整数であり；
−  ｉ’，  ｉ’’，  ｉ３及びｉ４は、０〜４の独立して選択される整数であり；
−  ｎ１は、４〜１２の整数であり、
−  ｎ２は、６〜１８の整数であり、
−  好ましくはｉ１及びｉ２、場合ごとに、並びにｉ３及びｉ４は全てゼロである）によって表される、請求項１に記載の熱可塑性ポリマー組成物。
【請求項３】
前記ポリアミドポリマーが、ＰＡ４，６；ＰＡ５，６；ＰＡ６，６；ＰＡ４，１０；ＰＡ５，１０；ＰＡ６，１０；ＰＡ１０１０；ＰＡ１０１２からなる群から選択される、請求項１又は２のいずれか一項に記載の熱可塑性ポリマー組成物。
【請求項４】
前記ポリアミドポリマーが、ＰＡ４，Ｔ；ＰＡ５，Ｔ；ＰＡ６，Ｔ；ＰＡ８，Ｔ；ＰＡ９，Ｔ；ＰＡ１０，Ｔ；ＰＡ４，Ｉ；ＰＡ５，Ｉ；ＰＡ６，Ｉ；ＰＡ８，Ｉ，Ｔ；ＰＡ９，Ｉ及びＰＡ１０，Ｉからなる群から選択される、請求項１又は２のいずれか一項に記載の熱可塑性ポリマー組成物。
【請求項５】
熱可塑性ポリアミドが、ＭＸＤ６、ＭＸＤ１０、ＰＸＤ６及びＰＸＤ１０からなる群から選択される、請求項１又は２のいずれか一項に記載の熱可塑性ポリマー組成物。
【請求項６】
前記ポリアミドが、ＰＡ６，Ｔ／６，Ｉ、ＰＡ６，Ｔ／６，Ｉ／６，６、及びＰＡ６，Ｔ／６，６からなる群から選択される、請求項１又は２のいずれか一項に記載の熱可塑性ポリマー組成物。
【請求項７】
前記ポリエステルポリマーが、以下の式：
2020535237.tif 000042
（式中、
−  Ｒ５及びＲ６は、各位置において、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン及び第四級アンモニウムからなる群から独立して選択され；
−  Ｃｙは、結合又は一価のアルキル基と一価の脂環式基とを含有する置換脂環式基であり；
−  ｉ５は、０〜４の整数であり；
−  ｉ６は、場合ごとに、０〜２の独立して選択される整数であり；及び
−  ｎ６は、１〜１２の整数であり、
−  好ましくはｉ５及びｉ６は、場合ごとに、全てゼロである）によって表される繰り返し単位（ＲＰＥ）少なくとも５０モル％を含む、請求項１に記載の熱可塑性ポリマー組成物。
【請求項８】
繰り返し単位（ＲＰＥ）が、以下の式：
2020535237.tif 000043
によって表され、好ましくは、ｉ５及びｉ６が、場合ごとに、全てゼロである、請求項７に記載の熱可塑性ポリマー組成物。
【請求項９】
前記ポリエステルポリマーが、ポリトリメチレンテレフタレートポリマー、ポリエチレンテレフタレートポリマー、及びポリブチレンテレフタレートポリマーからなる群から選択される、本発明のコンセプト８の熱可塑性ポリマー組成物。
【請求項１０】
Ｃｙが、以下の式：
2020535237.tif 000044
によって表され、好ましくはｉ５、ｉ７、並びにｉ６及びｉ８が、場合ごとに、全てゼロであり、より好ましくは−（ＣＲ６ｉ６）ｎ６−が、−（ＣＲ８ｉ８）ｎ８−と同じであり、最も好ましくはｉ５、ｉ７、並びにｉ６及びｉ８が、場合ごとに、全てゼロであり、及び−（ＣＲ６ｉ６）ｎ６−が、−（ＣＲ８ｉ８）ｎ８−と同じである、請求項８に記載の熱可塑性ポリマー組成物。
【請求項１１】
前記熱可塑性ポリマーが、式
2020535237.tif 000045
［式中、
−  Ｒ９は、場合ごとに、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン及び第四級アンモニウムからなる群から独立して選択され；
−  ｃは、場合ごとに、０〜４の独立して選択される整数、好ましくは０であり；及び
−  Ｔは、結合、スルホン基［−Ｓ（＝Ｏ）２−］、及び基−Ｃ（Ｒ１０’）（Ｒ１１’）−（ここで、Ｒ１０’  及び  Ｒ１１’，は、水素、ハロゲン、アルキル、アルケニル、アルキニル、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムからなる群から独立して選択され、好ましくはＲ１０’及びＲ１１’は、メチル基である）からなる群から選択される］によって表される繰り返し単位（ＲＰＡＥＳ）少なくとも５０モル％を含むＰＡＥＳポリマーである、請求項１に記載の強化熱可塑性ポリマー組成物。
【請求項１２】
前記熱可塑性ポリマーが、ポリフェニルスルホンポリマー、ポリエーテルスルホンポリマー、及びポリスルホンポリマーからなるポリマーの群から選択される、請求項１に記載の強化熱可塑性ポリマー組成物。
【請求項１３】
前記熱可塑性ポリマーが、ポリフェニレン（ｐｏｌｙｐｈｅｙｎｌｅｎｅ）スルフィドポリマーである、請求項１に記載の強化熱可塑性ポリマー組成物。
【請求項１４】
前記Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、請求項１〜１３のいずれか一項に記載の強化熱可塑性組成物。
【請求項１５】
前記Ｄガラス繊維の、１０ＧＨｚにおける誘電率が４〜５である、請求項１〜１４のいずれか一項に記載の強化熱可塑性ポリマー組成物。
【発明の詳細な説明】
【技術分野】
【０００１】
本発明は、熱可塑性ポリマーと平坦な低誘電ガラス繊維とを含有する熱可塑性ポリマー組成物に関する。本発明はさらに、熱可塑性ポリマー組成物を含有する物品に関する。
【背景技術】
【０００２】
携帯電話、携帯端末（ｐｅｒｓｏｎａｌ  ｄｉｇｉｔａｌ  ａｓｓｉｓｔａｎｔｓ）（ＰＤＡ）、ラップトップコンピュータ、タブレットコンピュータ、スマートウォッチ、ポータブルオーディオプレーヤなどの携帯用電子デバイスが世界中で広く使用されている。携帯用電子デバイスは、更により携帯性及び利便性を求めてますます小さく且つ軽量になりつつあるが、一方で同時に、より進んだ機能及びサービスを行うことがますますできるようになってきており、双方とも機器及びネットワークシステムの開発に依っている。
【０００３】
従来、マグネシウム又はアルミニウムなどの低密度金属が、携帯用電子部品における最適な材料であったが、最も重要な設計の柔軟性の制限、更なる軽量化、及び合成樹脂の色彩性のおかげで、制限されていない美的可能性を与えるために、費用面の理由から（マグネシウムなどのこれらのより密度の低い一部の金属は、多少高価であり、多くの場合に必要な小さい部品及び／又は複雑な部品を製造することは高価である）、合成樹脂が、次第に少なくとも部分的に交換されてきた。したがって、プラスチック携帯電子部品は、それらの所期の運用性（例えば無線通信）を妨げることなく、様々な複雑な形状に首尾一貫して加工するのが容易であり且つ日常使用の過酷さに耐える高い衝撃性能を有する材料から製造されることが望ましい。
【発明を実施するための形態】
【０００４】
平坦な低誘電ガラス（「Ｄ−ガラス」）繊維を含有する強化熱可塑性ポリマー組成物が本明細書において記載される。平坦なモルフォロジーを有するＤガラス繊維組成物は、著しく低下した収縮並びにすぐれた機械的性能及び誘電性能を有するポリマー組成物を提供する。平坦なＤガラス繊維を望ましくはポリアミドポリマー、ポリエステルポリマー、ポリ（アリールエーテルスルホン）（「ＰＡＥＳ」）ポリマー、ポリ（アリールエーテルケトン）（「ＰＡＥＫ」）ポリマー及びポリフェニレンスルフィド（「ＰＰＳ」）ポリマー中に混入することができる。
【０００５】
携帯用電子デバイス用途の設定は、高い誘電性能を維持して無線通信を支援しながら、より軽量且つより薄い携帯用電子デバイスのための消費者需要と歩調をあわせるより複雑な且つより細いポリマー構成部品を継続的に必要とする。しかしながら、このような構成部品は、より大きい携帯用デバイス構成部品の製造の一貫性、機械的性能及び誘電性能をさらに必要とする。一般的には、丸いガラス繊維を含有する射出成形ポリマー組成物は、特に、流れ方向の収縮を流れ方向に対して横方向の収縮と比較するとき、著しい異方性収縮を有する。異方性収縮は、より複雑なポリマー携帯用電子デバイス構成部品の射出成形を損なうだけでなく、内部応力の得られた大きい異方性は、機械的性能（例えば衝撃性能）を低下させる。さらに、携帯用電子デバイス構成部品は一般的に高周波送受信システムを含むので、低誘電率を有するポリマー構成部品が携帯用電子デバイスには重要である。
【０００６】
平坦なモルフォロジーを有するＤガラス繊維組成物を組み合わせることによって、著しく低下した収縮を有しながら、改良された機械的性能及びすぐれた誘電性能を有する携帯用電子デバイス構成部品を達成することができる。理論によって限定されず、Ｄガラス繊維組成物は一般的に、Ｅガラス繊維組成物に対して低下した密度を有する。したがって、同じ質量について及びＥ−ガラス繊維組成物に対して、Ｄガラス繊維組成物は、熱可塑性ポリマー組成物の熱可塑性ポリマー母材中でより大きい体積を占める。平坦なガラス繊維が、射出成形の間に流れに対する横断方向の収縮の低下を本質的に提供しながら、平坦なモルフォロジーを比較的低密度Ｄガラス繊維組成物と組み合わせることによって、収縮をさらに著しく低減することができる。同時に、すぐれた誘電性能を有しながら、低減された内部応力及び改良された機械的性能を達成することができる。さらに、著しく低下した横収縮のために、射出成形の間に流れ方向及び横断流れ方向に対して、収縮は著しくより等方性であるので、製造の一貫性が改良される。
【０００７】
強化ポリマー組成物は以下に詳細に説明される。
【０００８】
ガラス繊維
本明細書において説明されるポリマー組成物は、１０重量％〜９０重量％の平坦なＤガラス繊維を含有する。本明細書で用いる場合、重量％は、特に明記しない限り、ポリマー組成物の総重量に対するものである。平坦なＤガラス繊維はＤ−ガラスを含み、平坦なモルフォロジーを有する。いくつかの実施形態では、平坦なＤガラス繊維の濃度は少なくとも２０重量％、好ましくは少なくとも３０重量％、より好ましくは少なくとも４０重量％、さらにより好ましくは少なくとも５０重量％、より一層好ましくは少なくとも６０重量％、最も好ましくは少なくとも６５重量％である。いくつかの実施形態では、追加的に又は代わりに、平坦なＤガラス繊維の濃度は、８５重量％以下、好ましくは８０重量％以下、より好ましくは７５重量％以下、最も好ましくは７０重量％以下である。いくつかの実施形態では、Ｄガラス繊維の濃度は、５重量％〜７０重量％、好ましくは３０重量％〜６０重量％である。より高い濃度のガラス繊維を含有するポリマー組成物は、より低いガラス繊維濃度を有する相当する組成物に対して、より高い強度及び比弾性率を有することがよく知られている。したがって、当業者は、所期の用途の設定に基づいてＤガラス繊維濃度を選択する方法を知っている。
【０００９】
Ｄガラス繊維は低誘電ガラス繊維である。いくつかの実施形態では、Ｄガラス繊維の、１ＭＨｚにおける誘電率は４〜６、好ましくは４〜５、最も好ましくは４〜４．５である。追加的に又は代わりに、Ｄガラス繊維の、１０ＧＨｚにおける誘電率は４〜５である。Ｄガラス繊維の誘電率は、ＡＳＴＭ  Ｄ２５２０に従って測定することができる。いくつかの実施形態では、Ｄガラス繊維は、以下の濃度で以下の構成成分を含む。
【００１０】
2020535237.tif 000002
【００１１】
表１の構成成分の濃度は、Ｄガラス繊維の総重量に対するものである。いくつかの実施形態では、選択される濃度は合計１００重量％になる。
【００１２】
本明細書中で用いられるとき、平坦なＤガラス繊維は非円形断面を有する。横断面はＤガラス繊維の長さに垂直な平面において取られ、横断面の最も長い寸法に相当する長寸法と、長寸法及び長さの両方に垂直な繊維の寸法である、短寸法とを有する。非円形断面は、例えば限定されないが、卵形、楕円又は矩形であり得る。平坦なＤガラス繊維のアスペクト比（長寸法の、短寸法に対する比）は少なくとも２：１である。いくつかの実施形態では、平坦なＤガラス繊維のアスペクト比は２：１〜５：１であり得る。アスペクト比は、ＩＳＯ１８８８に従って測定することができる。実施形態では、長寸法は１０μｍ〜５０μｍ、好ましくは２５μｍ〜３１μｍであり、短寸法は３μｍ〜２０μｍ、好ましくは６μｍ〜８μｍである。
【００１３】
いくつかの実施形態では、平坦なＤガラス繊維は、１０００メガパスカル（「ＭＰａ」）〜５０００ＭＰａ、好ましくは２０００ＭＰａ〜２５００Ｍｐａの引張強さを有する。追加的に又は代わりに、平坦なＤガラス繊維は、２０ギガパスカル（「ＧＰａ」）〜９０ＧＰａ、好ましくは５０ＧＰａ〜６０ＧＰａの引張弾性率を有することができる。引張強さ及び引張弾性率は、ＡＳＴＭ  Ｄ２３４３に従って測定することができる。
【００１４】
ポリマー
いくつかの実施形態では、熱可塑性ポリマーは、ポリアミドポリマー、ポリエステルポリマー、ＰＡＥＳポリマー、ＰＡＥＫポリマー及びＰＰＳポリマーからなる群から選択される。いくつかの実施形態では、熱可塑性ポリマーの濃度は１０重量％〜９０重量％である。いくつかの実施形態では、平坦なＤガラス繊維の濃度は、少なくとも１５重量％、好ましくは少なくとも２０重量％、より好ましくは少なくとも２５重量％、最も好ましくは少なくとも３０重量％である。いくつかの実施形態では、追加的に又は代わりに、平坦なＤガラス繊維の濃度は、８０重量％以下、好ましくは７０重量％以下、より好ましくは６０重量％以下、なお一層より好ましくは５０重量％以下、さらにより好ましくは４０重量％以下、最も好ましくは３５重量％以下である。いくつかの実施形態では、平坦なＤガラス繊維の濃度は、５重量％〜９５重量％、好ましくは１０重量％〜８０重量％、最も好ましくは２０重量％〜７５重量％である。
【００１５】
いくつかの実施形態では、ポリマー組成物は複数の明確に異なる熱可塑性ポリマーを含有することができ、そこでそれぞれの熱可塑性ポリマーは、ポリアミドポリマー、ポリエステルポリマー、ＰＡＥＳポリマー、ＰＡＥＫポリマー及びＰＰＳポリマーからなる群から選択される。このような実施形態では、熱可塑性ポリマーの全濃度は、上に説明された範囲内である。
【００１６】
ポリアミドポリマー
上記のとおり、いくつかの実施形態では、熱可塑性ポリマーはポリアミドポリマーである。本明細書中で用いられるとき、ポリアミドポリマーは、少なくとも１つのアミド基（−Ｃ（＝Ｏ）−ＮＨ−）を有する繰り返し単位（ＲＰＡ）少なくとも５０モルパーセント（「モル％」）を含有する任意のポリマーを意味する。いくつかの実施形態では、ポリアミドは、ポリアミドポリマー中の繰り返し単位の総モル数に対して、繰り返し単位（ＲＰＡ）少なくとも６０モル％、好ましくは少なくとも７０モル％、より好ましくは少なくとも８０モル％、さらにより好ましくは少なくとも９０モル％、最も好ましくは少なくとも９９モル％を有する。
【００１７】
繰り返し単位（ＲＰＡ）は、以下の式：
−［−ＭＡ−ＭＢ−］−（１）
［式中、−−ＭＡ−は、以下の群の式：
2020535237.tif 000003
によって表され、−ＭＢ−−は、以下の群の式：
2020535237.tif 000004
によって表され、Ｒ１〜Ｒ４並びにＲ’及びＲ’’は、場合ごとに、ハロゲン、アルキル、アルケニル、エーテル、チオエーテル、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムからなる群から独立して選択され；ｉ１及びｉ２は、場合ごとに、０〜２の独立して選択される整数であり；ｉ’、ｉ’’、ｉ３及びｉ４は、０〜４の独立して選択される整数であり；ｎ１は、４〜１２の整数であり；及びｎ２は、６〜１８の整数である］によって表される。本明細書で使用される場合、破線の結合（−−−−）は、個々の繰り返し単位外の原子への結合を示す。
【００１８】
いくつかの実施形態ではＭＡが式（２）によって表され、ＭＢが式（３）によって表される。いくつかのこのような実施形態ではｉ１〜ｉ４はゼロである。追加的に又は代わりに、ｎ１が５又は６であるか、ｎ３が１０であるかのいずれか、又はその両方である。ＭＡが式（２）によって表され、ＭＢが式（３）によって表されるいくつかの実施形態では、ポリアミドポリマーは、ＰＡ４，６；ＰＡ５，６；ＰＡ６，６；ＰＡ４，１０；ＰＡ５，１０；ＰＡ６，１０；ＰＡ１０１０；ＰＡ１０１２からなる群から選択される。
【００１９】
いくつかの実施形態では、ＭＡが式（２）によって表され、ＭＢが式（４）又は（５）によって表される。いくつかのこのような実施形態では、ｉ１〜ｉ４はゼロである。追加的に又は代わりに、ｎ１は４〜１０、好ましくは６である。ＭＡが式（２）によって表され、ＭＢが式（４）又は（５）によって表されるいくつかの実施形態では、ポリアミドは、ＰＡ４，Ｔ；ＰＡ５，Ｔ；ＰＡ６，Ｔ；ＰＡ８，Ｔ；ＰＡ９，Ｔ；ＰＡ１０，Ｔ；ＰＡ４，Ｉ；ＰＡ５，Ｉ；ＰＡ６，Ｉ；ＰＡ８，Ｉ，Ｔ；ＰＡ９，Ｉ及びＰＡ１０，Ｉからなる群から選択される。
【００２０】
いくつかの実施形態では、ＭＡは式２（ａ）又は２（ｂ）によって表され、Ｍｂが式（３）によって表される。いくつかのこのような実施形態では、ｉ２、ｉ’及びｉ’’は全てゼロである。追加的に又は代わりに、ｎ２は６〜１０であり得、好ましくは６又は１０であり得る。ＭＡが式２（ａ）又は２（ｂ）によって表され、Ｍｂが式（３）によって表されるいくつかの実施形態では、ポリアミドは、ＭＸＤ６、ＭＸＤ１０、ＰＸＤ６及びＰＸＤ１０からなる群から選択される。
【００２１】
もちろん、いくつかの実施形態では、ポリアミドは、１つ又は複数の付加的な繰り返し単位（Ｒ＊ＰＡ）を含有することができる。このような実施形態では、繰り返し単位（Ｒ＊ＰＡ）のそれぞれは、互いに、及び繰り返し単位（ＲＰＡ）とは明確に異なり、上記の式（１）〜（５）によって表される。明快にするために、ポリアミドポリマーが繰り返し単位（ＲＰＡ）及び（Ｒ＊ＰＡ）を含有する実施形態では、繰り返し単位（ＲＰＡ）及び（Ｒ＊ＰＡ）の全濃度は少なくとも５０モル％であり、いくつかの実施形態では、ポリアミドポリマー中の繰り返し単位（ＲＰＡ）及び（Ｒ＊ＰＡ）の全濃度は、少なくとも６０モル％、少なくとも７０モル、少なくとも８０モル％、少なくとも９０モル％、少なくとも９５モル％、又は少なくとも９９モル％である。いくつかの実施形態では、繰り返し単位（ＲＰＡ）：（Ｒ＊ＰＡ）のモル比は９９：１〜１：９９、好ましくは８０：２０〜２０：８０、より好ましくは７０：３０〜３０：７０、最も好ましくは６０：４０〜４０：６０である。いくつかの実施形態では、ポリアミドは、ＰＡ６，Ｔ／６，Ｉ、ＰＡ６，Ｔ／６，Ｉ／６，６、及びＰＡ６，Ｔ／６，６からなる群から選択される。
【００２２】
いくつかの実施形態では、ポリアミドポリマーは、ＡＳＴＭ  Ｄ５３３６に従って０．５〜２．０デシリットル／グラム（「ｄＬ／ｇ」）のインヘレント粘度を有する。
【００２３】
いくつかの実施形態では、ポリアミドポリマーは、約１８０℃〜３４０℃の融点を有する。融点は、ＩＳＯ−１１３５７−３に従って示差走査熱量測定（「ＤＳＣ」）を使用して測定することができる。
【００２４】
上記のとおり、いくつかの実施形態では、ポリマー組成物は、複数の明確に異なる熱可塑性ポリマーを含有する。いくつかのこのような実施形態では、ポリマー組成物は、明確に異なる繰り返し単位（Ｒ＊ＰＡ）をそれぞれ有する複数の明確に異なるポリアミドポリマーを含有し、そこで繰り返し単位（Ｒ＊ＰＡ）は、繰り返し単位（ＲＰＡ）の様々な実施形態を表すために使用される上記の式によって表される。複数の明確に異なるポリアミドポリマーを含む実施形態では、ポリアミドポリマーのそれぞれは、上記の各範囲において記載されるようなインヘレント粘度及び融点を有することができる。
【００２５】
ポリエステルポリマー
上記のとおり、いくつかの実施形態では、熱可塑性ポリマーはポリエステルポリマーである。本明細書において、ポリエステルポリマーとは、ポリエステルポリマー中の繰り返し単位の総数に対して少なくとも５０モル％の、エステル基（−Ｃ（＝Ｏ）−Ｏ−）を含有する繰り返し単位（ＲＰＥ）を含有する任意のポリマーを指す。いくつかの実施形態では、ポリエステルポリマーは、ポリエステルポリマー中の繰り返し単位の総数に対して少なくとも６０モル％、少なくとも７０モル％、少なくとも８０モル％、少なくとも９０モル％、少なくとも９５モル％、少なくとも９９モル％又は少なくとも９９．９モル％の繰り返し単位（ＲＰＥ）を含む。
【００２６】
いくつかの実施形態では、繰り返し単位（ＲＰＥ）は、以下の式：
2020535237.tif 000005
（式中、Ｒ５及びＲ６は、各位置において、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン及び第四級アンモニウムからなる群から独立して選択され；Ｃｙは、結合又は一価のアルキル基と一価の脂環式基とを含有する置換脂環式基であり；ｉ５は、０〜４の整数であり；ｉ６は、各位置において、０〜２の独立して選択される整数であり；及びｎ６は、１〜１２の整数である）によって表される。
【００２７】
いくつかの実施形態では、繰り返し単位（ＲＰＥ）は、以下の式：
2020535237.tif 000006
によって表される。
【００２８】
いくつかのそのような実施形態では、ｉ５及びｉ６は、各位置において、ゼロである。いくつかの実施形態では、さらに、Ｃｙが結合であるか、ｎ６が２又は４であるかのいずれか、又はその両方である。いくつかの実施形態では、ポリエステルポリマーは、ポリトリメチレンテレフタレート（「ＰＴＴ」）（ｉ５及びｉ６は、各位置において、０であり；Ｃｙは、結合であり；及びｎ６は、１である）；ポリエチレンテレフタレート（「ＰＥＴ」）（ｉ５及びｉ６は、各位置において、０であり；Ｃｙは、結合であり；及びｎ６は、２である）、ポリブチレンテレフタレート（「ＰＢＴ」）（ｉ５及びｉ６は、各位置において、０であり；Ｃｙは、結合であり；及びｎ６は、４である）である。
【００２９】
繰り返し単位（ＲＰＥ）が式（６）又は（７）のいずれかによって表されるいくつかの実施形態では、Ｃｙは、以下の式：
2020535237.tif 000007
（式中、Ｒ７及びＲ８は、各位置において、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン及び第四級アンモニウムからなる群から独立して選択され；ｉ７は、０〜１０の整数であり；ｉ８は、各位置において、０〜２の整数から独立して選択され；及びｎ８は、１〜１２の整数である）によって表される。式（８）に関して、「†」は、式（６）及び（７）中の−（ＣＲ６ｉ６）ｎ６−基への結合を示す。同様に、「＊」は、式（６）及び（７）中の−Ｏ−−−基への結合を示す。繰り返し単位（ＲＰＥ）が式（６）又は（７）のいずれかによって表されるいくつかの実施形態では、Ｃｙは、式（８）によって表され、−（ＣＲ６ｉ６）ｎ６−は、−（ＣＲ８ｉ８）ｎ８−と同じである。いくつかのそのような実施形態では、ｎ６  ＝  ｎ８  ＝  １であるか、ｉ６及びｉ８が各位置において、ゼロであるかのいずれか、又はその両方である。
【００３０】
繰り返し単位（ＲＰＥ）が式（６）又は（７）のいずれかによって表されるいくつかの実施形態では、Ｃｙは、以下の式：
2020535237.tif 000008
によって表される。
【００３１】
いくつかのそのような実施形態では、ｉ７及びｉ８は、各位置において、ゼロである。いくつかの実施形態では、追加的に又は代わりに、−（ＣＲ６ｉ６）ｎ６−は、−（ＣＲ８ｉ８）ｎ８−と同じである。いくつかのこのような実施形態では、ｎ６＝ｎ８＝１である。
【００３２】
いくつかの実施形態では、ポリエステルは複数の明確に異なる繰り返し単位を含有し、そこで明確に異なる繰り返し単位の全濃度は、繰り返し単位（ＲＰＥ）に対して上に明記した範囲に対するものである。このような一実施形態では、ポリエステルポリマーは、以下の３つのモノマー：ジメチルテレフタレート、２，２，４，４，−テトラメチル−１，３，−シクロブタンジオール及び１，４−シクロヘキサンジメタノール（ｃｌｙｃｌｏｈｅｘａｎｅｄｉｍｅｔｈａｎｏｌ）の重縮合から形成される繰り返し単位少なくとも５０モル％を含有する。
【００３３】
いくつかの実施形態では、ポリエステルポリマーは、ＡＳＴＭ  Ｄ５２２５に従って３０℃において６０：４０フェノール／テトラクロロエタン混合物又は同様の溶媒中で測定される０．４デシリットル／グラム（「ｄＬ／ｇ」）〜２．０ｄＬ／ｇ、好ましくは０．４ｄＬ／ｇ〜１．４ｄＬ／ｇのインヘレント粘度を有する。
【００３４】
いくつかの実施形態では、ポリエステルポリマーは、少なくとも２５０℃、好ましくは少なくとも２６０℃、より好ましくは少なくとも２７０℃、最も好ましくは少なくとも２８０℃の融点を有する。いくつかの実施形態では、追加的に又は代わりに、ポリエステルポリマーは、最大で３５０℃、好ましくは最大で３４０℃、より好ましくは最大で３３０℃、最も好ましくは最大で３２０℃の融点を有する。融点は、ＩＳＯ−１１３５７−３に従う示差走査熱量測定（「ＤＳＣ」）を使用して測定することができる。他の実施形態では、ポリエステルポリマーは非晶質であり、このため、ガラス転移温度を有するが、融点を有さない。
【００３５】
上記のとおり、いくつかの実施形態では、ポリマー組成物は、複数の明確に異なる熱可塑性ポリマーを含有する。いくつかのこのような実施形態では、ポリマー組成物は、明確に異なる繰り返し単位（Ｒ＊ＰＥ）をそれぞれ有する複数の明確に異なるポリエステルポリマーを含有し、そこで繰り返し単位（Ｒ＊ＰＥ）は、繰り返し単位（ＲＰＥ）の様々な実施形態を表すために使用される上記の式によって表される。複数の明確に異なるポリエステルポリマーを含む実施形態では、ポリエステルポリマーのそれぞれは、上記の各範囲において記載されるようなインヘレント粘度及び融点を有することができる。
【００３６】
ポリ（アリールエーテルスルホン）ポリマー
上記のとおり、いくつかの実施形態では、熱可塑性ポリマーはＰＡＥＳポリマーである。本明細書中で用いられるとき、ＰＡＥＳポリマーは、式：
2020535237.tif 000009
［式中、Ｒ９は、場合ごとに、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン及び第四級アンモニウムからなる群から独立して選択され；ｃは、場合ごとに、０〜４の独立して選択される整数、好ましくは０であり；Ｔは、結合、スルホン基［−Ｓ（＝Ｏ）２−］、及び基−Ｃ（Ｒ１０’）（Ｒ１１’）−からなる群から選択され、そこで、Ｒ１０’及びＲ１１’は、水素、ハロゲン、アルキル、アルケニル、アルキニル、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムからなる群から独立して選択される］によって表される繰り返し単位（ＲＰＡＥＳ）の少なくとも５０モル％を含有する任意のポリマーを意味する。Ｒ１０’及びＲ１１’は好ましくはメチル基である。いくつかの実施形態では、ＰＡＥＳポリマーは、少なくとも６０モル％、少なくとも７０モル％、少なくとも８０モル％、少なくとも９０モル％、少なくとも９５モル％、少なくとも９９モル％の繰り返し単位（ＲＰＡＥＳ）を有することができる。
【００３７】
いくつかの実施形態では、ＰＡＥＳポリマーはポリフェニルスルホン（「ＰＰＳＵ」）ポリマーである。そのような実施形態では、繰り返し単位（ＲＰＡＥＳ）は、式：
2020535237.tif 000010
によって表される。好ましくは、ｄは、場合ごとに、０である。
【００３８】
いくつかの実施形態では、ＰＡＥＳはポリエーテルスルホン（ＰＥＳ）ポリマーである。そのような実施形態では、繰り返し単位（ＲＰＡＥＳ）は、式：
2020535237.tif 000011
によって表される。好ましくはｃは、場合ごとに０である。
【００３９】
いくつかの実施形態では、ＰＡＥＳポリマーはポリスルホン（ＰＳＵ）ポリマーである。そのような実施形態では、繰り返し単位（ＲＰＡＥＳ）は、式：
2020535237.tif 000012
によって表される。好ましくはｃは、場合ごとに、０である。
【００４０】
上記のとおり、いくつかの実施形態では、ポリマー組成物は、複数の明確に異なる熱可塑性ポリマーを含有する。いくつかのこのような実施形態では、ポリマー組成物は、明確に異なる繰り返し単位（Ｒ＊ＰＡＥＳ）をそれぞれ有する複数の明確に異なるＰＡＥＳポリマーを含有し、そこで繰り返し単位（Ｒ＊ＰＡＥＳ）は、繰り返し単位（ＲＰＡＥＳ）の様々な実施形態を表すために使用される上記の式によって表される。
【００４１】
ポリ（アリールエーテルケトン）ポリマー
上記のとおり、いくつかの実施形態では、熱可塑性ポリマーはＰＡＥＫポリマーである。本明細書中で用いられるとき、ＰＡＥＫポリマーは、以下の群の式：
2020535237.tif 000013
（式中、Ｒ１３は、場合ごとに、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン及び第四級アンモニウムからなる群から独立して選択され、ａは、場合ごとに、０〜４の、独立して選択される整数である）から選択される式によって表される繰り返し単位（ＲＰＡＥＫ）少なくとも５０モル％を含有する任意のポリマーを意味する。好ましくは、各ａは０である。好ましくは、繰り返し単位（ＲＰＡＥＳ）中のフェニレン部位は、１，３−又は１，４−結合を含有する。いくつかの実施形態では、ＰＡＥＫポリマーは、少なくとも６０モル％、少なくとも７０モル％、少なくとも８０モル％、少なくとも９０モル％、少なくとも９５モル％、少なくとも９９モル％の繰り返し単位（ＲＰＡＥＫ）を含有する。
【００４２】
いくつかの実施形態では、ＰＡＥＫポリマーはポリ（エーテルケトン）（「ＰＥＫ」）ポリマーである。そのような実施形態では、繰り返し単位（ＲＰＡＥＫ）は、次式：
2020535237.tif 000014
によって表される。好ましくは、各ａは０である。
【００４３】
いくつかの実施形態では、ＰＡＥＫポリマーは、ポリ（エーテルエーテルケトン）（「ＰＥＥＫ」）ポリマーである。そのような実施形態では、繰り返し単位（ＲＰＡＥＫ）は、次式：
2020535237.tif 000015
によって表される。好ましくは、各ａは０である。
【００４４】
いくつかの実施形態では、ＰＡＥＫポリマーはポリ（エーテルケトンケトン）（「ＰＥＫＫ」）である。このような実施形態では、ＰＥＡＫポリマーは、以下の式：
2020535237.tif 000016
によってそれぞれ表される、繰り返し単位（ＲＰＡＥＫ）及び繰り返し単位（Ｒ＊ＰＡＥＫ）を含有する。好ましくは、ａは、場合ごとに、並びに式（２１）及び（２２）のそれぞれにおいて、０である。明快にするために、ＰＡＥＫポリマーがＰＥＫＫポリマーである実施形態では、繰り返し単位（ＲＰＡＥＫ）及び（Ｒ＊ＰＡＥＫ）の全濃度は少なくとも５０モル％であり、及び、いくつかの実施形態では、ＰＥＫＫポリマー中の繰り返し単位（ＲＰＡＥＫ）及び（Ｒ＊ＰＡＥＫ）の全濃度は、少なくとも６０モル％、少なくとも７０モル、少なくとも８０モル％、少なくとも９０モル％、少なくとも９５モル％、又は少なくとも９９モル％である。いくつかの実施形態では、繰り返し単位（ＲＰＡＥＫ）：（Ｒ＊ＰＡＥＫ）のモル比は５０：５０〜８５：１５、好ましくは５５：４５〜８０：２０、より好ましくは６５：３５〜７５：２５である。
【００４５】
いくつかの実施形態では、ＰＡＥＫポリマーはポリ（エーテルエーテルケトンケトン）（「ＰＥＥＫＫ」）ポリマーである。そのような実施形態では、繰り返し単位（ＲＰＡＥＫ）は、次式：
2020535237.tif 000017
によって表される。好ましくは、ａは、場合ごとに、０である。
【００４６】
いくつかの実施形態では、ＰＡＥＫポリマーはポリ（エーテルケトンエーテルケトンケトン）（「ＰＥＫＥＫＫ」）である。そのような実施形態では、繰り返し単位（ＲＰＡＥＫ）は、次式：
2020535237.tif 000018
（式中、Ｒ１８は、場合ごとに、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムからなる群から独立して選択され；ｋは、場合ごとに、０〜４の、独立して選択される整数である）によって表される。好ましくは、それぞれのｋは０である。
【００４７】
上記のとおり、いくつかの実施形態では、ポリマー組成物は、複数の明確に異なる熱可塑性ポリマーを含有する。いくつかのこのような実施形態では、ポリマー組成物は、明確に異なる繰り返し単位（Ｒ＊ＰＡＥＫ）をそれぞれ有する複数の明確に異なるＰＡＥＫポリマーを含有し、そこで繰り返し単位（Ｒ＊ＰＡＥＫ）は、繰り返し単位（ＲＰＡＥＫ）の様々な実施形態を表すために使用される上記の式によって表される。
【００４８】
ポリフェニレンスルフィドポリマー
上記のとおり、いくつかの実施形態では、熱可塑性ポリマーはＰＰＳポリマーである。本明細書中で用いられるとき、ＰＰＳポリマーは、以下の式：
2020535237.tif 000019
（式中、Ｒ１９は、各位置において、アルキル、アリール、アルコキシ、アリールオキシ、アルキルケトン、アリールケトン、フルオロアルキル、フルオロアリール、ブロモアルキル、ブロモアリール、クロロアルキル、クロロアリール、アルキルスルホン、アリールスルホン、アルキルアミド、アリールアミド、アルキルエステル、アリールエステル、フッ素、塩素、及び臭素からなる群から独立して選択され、Ｌは、０〜４の整数であり、好ましくは０であり、ｔは、５０超、好ましくは１００超の整数である）によって表される繰り返し単位（ＲＰＰＳ）少なくとも５０モル％を含有する任意のポリマーを意味する。いくつかの実施形態では、繰り返し単位（ＲＰＰＳ）の濃度は少なくとも６０モル％、少なくとも７０モル％、少なくとも８０モル％、少なくとも９０モル％、少なくとも９５モル％又は少なくとも９９モル％である。
【００４９】
上記のとおり、いくつかの実施形態では、ポリマー組成物は、複数の明確に異なる熱可塑性ポリマーを含有する。いくつかのこのような実施形態では、ポリマー組成物は、明確に異なる繰り返し単位（Ｒ＊ＰＰＳ）をそれぞれ有する複数の明確に異なるＰＰＳポリマーを含有し、そこで繰り返し単位（Ｒ＊ＰＰＳ）は、繰り返し単位（ＲＰＰＳ）の様々な実施形態を表すために使用される上記の式によって表される。
【００５０】
物品
誘電特性と機械的特性との優れた組合せのために、強化熱可塑性ポリマー組成物を望ましくは多種多様な物品に導入することができる。最も望ましくは、本明細書において説明される強化熱可塑性ポリマー組成物を有利には携帯用電子デバイス構成部品に導入することができる。本明細書で用いる場合、「携帯用電子デバイス」は、様々な場所で便利に運ばれ且つ使用されることを意図される電子デバイスを意味する。携帯用電子デバイスには、携帯電話、パーソナルデジタルアシスタント（「ＰＤＡ」）、ラップトップコンピュータ、タブレットコンピュータ、ウェアラブルコンピューティングデバイス（例えば、スマートウォッチ、スマートグラス等）、カメラ、ポータブルオーディオプレーヤ、ポータブルラジオ、全地球側位システム受信機及びポータブルゲームコンソールが含まれ得るが、それらに限定されない。
【００５１】
本明細書において対象の携帯用電子デバイスは、無線信号を送信又は受信するように構成された少なくとも１つの無線アンテナを含有する。無線信号を送信するために、携帯用電子デバイスは、データを無線信号に変換し、アンテナを通して無線信号を送信する。無線信号を受信するために、モバイル電子は、アンテナを通して無線信号を受信し、無線信号をデータにデコードする。一実施形態では、無線アンテナは、ＷｉＦｉアンテナであり得る。いくつかの実施形態では、ＷｉＦｉアンテナは、２．４ＧＨｚ又は５．０ＧＨｚの周波数を有する無線信号を送信又は受信することができる。別の実施形態では、無線アンテナは、近距離無線通信（「ＮＦＣ」）アンテナを含むが、これらに限定されない高周波数識別（「ＲＦＩＤ」）アンテナであり得る。いくつかの実施形態では、ＲＦＩＤアンテナは、１２５ｋＨｚ〜１３４ｋＨｚ、１３．５６ＭＨｚ又は８５６ＭＨｚ〜９６０ＭＨｚの周波数を有する無線信号を送信又は受信することができる。
【００５２】
いくつかの実施形態では、携帯用電子デバイスの少なくとも一部分は、携帯用電子デバイスの外部環境に暴露され得る（例えば、構成部品の少なくとも一部分が携帯用電子デバイスの外の環境と接する）。例えば、デバイス構成部品の少なくとも一部分は、携帯用電子デバイスの外部ハウジングの少なくとも一部分を形成することができる。いくつかのそのような実施形態では、デバイス構成部品は、携帯用電子デバイスの周辺部の周りのフル又は部分「フレーム」、格子造りの形態の梁又はそれらの組み合わせであり得る。別の例として、デバイス構成部品の少なくとも一部分は、入力デバイスの少なくとも一部分を形成することができる。いくつかのそのような実施形態では、電子デバイスのボタンは、デバイス構成部品を含むことができる。いくつかの実施形態では、デバイス構成部品は、電子デバイスによって完全に取り囲まれ得る（例えば、デバイス構成部品は、携帯用電子デバイスの外にある観察点から見えない）。
【００５３】
いくつかの実施形態では、携帯用電子デバイス構成部品は、アンテナハウジングである。いくつかのそのような実施形態では、無線アンテナの少なくとも一部分は、脂肪族ポリアミド組成物上に配置される。追加的に又は代わりに、無線アンテナの少なくとも一部分は、脂肪族ポリアミド組成物から５０ｃｍ以下、３０ｃｍ以下、１５ｃｍ以下、１０ｃｍ以下、５ｃｍ以下、１ｃｍ以下、１０ｍｍ以下、５ｍｍ以下、１ｍｍ以下又は０．５ｍｍ以下の距離で変位され得る。いくつかの実施形態では、デバイス構成部品は、それ自体と、回路基板、マイク、スピーカー、ディスプレイ、電池、カバー、ハウジング、電気コネクタ若しくは電子コネクタ、ヒンジ、無線アンテナ、スイッチ又はスイッチパッドを含むがこれらに限定されない携帯用電子デバイスの別の構成部品との間の、スナップ嵌めコネクタを含むがこれに限定されない固定穴又は他の固定具を有する固定構成部品であり得る。いくつかの実施形態では、携帯用電子デバイスは、入力デバイスの少なくとも一部であることができる。
【００５４】
携帯用電子デバイスのデバイス構成部品は、当技術分野において周知の方法を用いて製造することができる。例えば、携帯用電子デバイス構成部品は、射出成形、ブロー成形又は押出成形を含むが、それらに限定されない方法によって製造することができる。
【００５５】
いくつかの実施形態では、ポリアミド組成物は、射出成形を含むが、これに限定されない当技術分野において公知の方法によってペレット（例えば、実質的に円筒形の本体を２つの末端間に有する）に成形することができる。いくつかのそのような実施形態では、携帯用電子デバイス構成部品は、ペレットから製造することができる。
【００５６】
いくつかの実施形態では、携帯用電子デバイス構成部品は、真空蒸着（蒸着される金属を加熱する様々な方法を含む）、無電解メッキ、電気メッキ、化学蒸着、金属スパッタリング及び電子ビーム蒸着を含むが、それらに限定されない、当技術分野において周知の方法によって金属で被覆することができる。金属は、いかなる特別な処理もなしにデバイス構成部品に十分接着し得るが、いくつかの実施形態では、当技術分野において周知の方法を、接着性を改善するために用いることができる。そのような方法には、合成樹脂表面を粗くするための摩耗、接着促進剤の添加、化学エッチング、プラズマ及び／若しくは放射線（例えば、レーザー若しくはＵＶ放射線）への暴露による表面の官能化又はこれらの任意の組み合わせが含まれるが、それらに限定されない。また、いくつかの実施形態では、金属コーティング法は、携帯用電子デバイス構成部品が酸浴に浸漬される少なくとも１つの工程を含むことができる。２種以上の金属又は金属合金を、ポリアミド組成物を含有するデバイス構成部品上にメッキすることができる。例えば、１種の金属又は合金をその良好な接着性のために合成樹脂表面上に直接メッキすることができ、別の金属又は合金を、それがより高い強度及び／又は剛性を有するために前のメッキ上にメッキすることができる。有用なコーティング金属及び合金には、銅、ニッケル、鉄−ニッケル、コバルト、コバルト−ニッケル及びクロム並びに別個の層でのこれらの組み合わせが含まれるが、それらに限定されない。いくつかの実施形態では、携帯用電子デバイス構成部品の表面は、金属で完全に又は部分的に被覆することができる。いくつかの実施形態では、デバイス構成部品の表面積の約５０％超又は約１００％を金属被覆することができる。デバイス構成部品の異なる領域において、金属層の厚さ及び／若しくは数並びに／又は金属層の組成は、変わり得る。金属は、携帯用電子デバイス構成部品の一定の区域において１つ以上の特性を効率的に改善するためにパターンで被覆され得る。
【００５７】
さらなる発明コンセプト
本発明の具体的な、非限定的な実施形態を以下に説明する。明示される類概念内の任意の明示される種概念及び明示される範囲内の任意の値を含む、任意のリンクされる本発明のコンセプトの要素のそれぞれの組合せが具体的に考えられ、本開示の範囲内であることを当業者は認識するであろう。さらに、以下の本発明のコンセプトにおいて、上記の開示に基づいて、誘電率はＡＳＴＭ  Ｄ２５２０に従って測定され、引張強さ及び引張弾性率の両方はＡＳＴＭ  Ｄ２３４３に従って測定されることを当業者は理解するであろう。
【００５８】
１．
−  ポリアミドポリマー、ポリエステルポリマー、ポリ（アリールエーテルスルホン）（「ＰＡＥＳ」）ポリマー、ポリ（アリールエーテルケトン）（「ＰＡＥＫ」）ポリマー及びポリフェニレンスルフィド（「ＰＰＳ」）ポリマーからなる群から選択される熱可塑性ポリマーと、
−  強化熱可塑性ポリマー組成物の総重量に対して、２：１〜５：１のアスペクト比を構成する平坦なＤガラス繊維２０重量％〜８５重量％とを含む強化熱可塑性ポリマー組成物であって、
（ここで、
−  平坦なＤガラス繊維の、１ＭＨｚにおける誘電率が４〜６、好ましくは４〜５、最も好ましくは４〜４．５である）、強化熱可塑性ポリマー組成物。
【００５９】
２．  熱可塑性ポリマーがポリアミドポリマーである、本発明のコンセプト１の熱可塑性ポリマー組成物。
【００６０】
３．  ポリアミドポリマーが、以下の式：
−［−ＭＡ−ＭＢ−］−（１）
［式中、−−ＭＡ−は、式：
2020535237.tif 000020
によって表され、式中、−ＭＢ−−は、以下の群の式：
2020535237.tif 000021
（ここで、
−  Ｒ１〜Ｒ４は、場合ごとに、ハロゲン、アルキル、アルケニル、エーテル、チオエーテル、エステル、アミド、イミド、アルカリ若しくはアルカリ土類金属スルホン酸塩、アルキルスルホン酸塩、アルカリ若しくはアルカリ土類金属ホスホン酸塩、アルキルホスホン酸塩、アミン、及び第四級アンモニウムからなる群から独立して選択され；
−  ｉ１及びｉ２は、場合ごとに、０〜２の独立して選択される整数であり；
−  ｉ３及びｉ４は、０〜４の独立して選択される整数であり；及び
−  ｎ１は、４〜１２の整数であり、
−  ｎ２は、６〜１８の整数であり、
好ましくはｉ１及びｉ２は、場合ごとに、並びにｉ３及びｉ４は全てゼロである）］によって表される繰り返し単位（ＲＰＡ）、繰り返し単位繰り返し単位（ＲＰＡ）少なくとも５０モル％を含む、本発明のコンセプト２の熱可塑性ポリマー組成物。
【００６１】
４．  ＭＡが式（２）によって表され、ＭＢが式（３）によって表され、好ましくはｉ１及びｉ２は、場合ごとに、全てゼロである、本発明のコンセプト３の熱可塑性ポリマー組成物。
【００６２】
５．  ポリアミドポリマーが、ＰＡ４，６；ＰＡ５，６；ＰＡ６，６；ＰＡ４，１０；ＰＡ５，１０；ＰＡ６，１０；ＰＡ１０１０；ＰＡ１０１２からなる群から選択される、本発明のコンセプト４の熱可塑性ポリマー組成物。
【００６３】
６．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト５の強化熱可塑性組成物。
【００６４】
７．  Ｄガラス繊維の、１０ＧＨｚにおける誘電率が４〜５である、本発明のコンセプト６の強化熱可塑性ポリマー組成物。
【００６５】
８．  ＭＡが式（２）によって表され、ＭＢが式（４）又は（５）によって表され、好ましくはｉ１は、場合ごとに、並びにｉ３及びｉ４は全てゼロである、本発明のコンセプト３の熱可塑性ポリマー組成物。
【００６６】
９．  ＭＢが式（４）によって表され、好ましくはｉ１は、場合ごとに、及びｉ３は全てゼロである、本発明のコンセプト８の熱可塑性ポリマー組成物。
【００６７】
１０．  ポリアミドポリマーが、ＰＡ４，Ｔ；ＰＡ５，Ｔ；ＰＡ６，Ｔ；ＰＡ８，Ｔ；ＰＡ９，Ｔ；及びＰＡ１０，Ｔからなる群から選択される、本発明のコンセプト９の熱可塑性ポリマー組成物。
【００６８】
１１．  Ｄガラス繊維が、
−  ５０〜７６重量％のＳｉＯ２
−  ８〜３０重量％のＢ２Ｏ３
−  ０〜１８重量％のＡｌ２Ｏ３
−  ０〜５重量％のＴｉＯ２
−  ０〜１０重量％のＭｇＯ
−  ０〜８重量％のＣａＯ
−  ０〜３重量％のＺｎＯ
−  ０〜１．１重量％のＬｉ２Ｏ
−  ０〜２重量％のＮａ２Ｏ
−  ０〜２重量％のＫ２Ｏ
−  ０〜０．４重量％のＦｅ２Ｏ
−  ０〜２重量％のＦ２を含み、
重量％は、Ｄガラス繊維の総重量に対するものである、本発明のコンセプト１０の強化熱可塑性組成物。
【００６９】
１２．  Ｄガラス繊維の、１０ＧＨｚにおける誘電率が４〜５である、本発明のコンセプト１１の強化熱可塑性ポリマー組成物。
【００７０】
１３．  ＭＢが式（５）によって表され、好ましくはｉ１は、場合ごとに、及びｉ４は全てゼロである、本発明のコンセプト３の熱可塑性ポリマー組成物。
【００７１】
１４．  熱可塑性ポリアミドが、ＰＡ４，Ｉ；ＰＡ５，Ｉ；ＰＡ６，Ｉ；ＰＡ８，Ｉ；ＰＡ９，Ｉ及びＰＡ１０，Ｉからなる群から選択される、本発明のコンセプト１３の熱可塑性ポリマー組成物。
【００７２】
１５．  Ｄガラス繊維が、
−  ５０〜７６重量％のＳｉＯ２
−  ８〜３０重量％のＢ２Ｏ３
−  ０〜１８重量％のＡｌ２Ｏ３
−  ０〜５重量％のＴｉＯ２
−  ０〜１０重量％のＭｇＯ
−  ０〜８重量％のＣａＯ
−  ０〜３重量％のＺｎＯ
−  ０〜１．１重量％のＬｉ２Ｏ
−  ０〜２重量％のＮａ２Ｏ
−  ０〜２重量％のＫ２Ｏ
−  ０〜０．４重量％のＦｅ２Ｏ
−  ０〜２重量％のＦ２を含み、
重量％は、Ｄガラス繊維の総重量に対するものである、本発明のコンセプト１４の強化熱可塑性組成物。
【００７３】
１６．  Ｄガラス繊維の、１０ＧＨｚにおける誘電率が４〜５である、本発明のコンセプト１５の強化熱可塑性ポリマー組成物。
【００７４】
１７．  ＭＢが式（４）によって表され、ポリアミドポリマーが、式（１）によって表される繰り返し単位（Ｒ＊ＰＡ）をさらに含み、Ｍｂが式（５）によって表され、好ましくはｉ１は、場合ごとに、並びにｉ３及びｉ４は全てゼロである、本発明のコンセプト３の熱可塑性ポリマー組成物。
【００７５】
１８．  ポリアミドが、ＰＡ６，Ｔ／６，Ｉ、ＰＡ６，Ｔ／６，Ｉ／６，６、及びＰＡ６，Ｔ／６，６からなる群から選択される、本発明のコンセプト１７の熱可塑性ポリマー組成物。
【００７６】
１９．  Ｄガラス繊維が、
−  ５０〜７６重量％のＳｉＯ２
−  ８〜３０重量％のＢ２Ｏ３
−  ０〜１８重量％のＡｌ２Ｏ３
−  ０〜５重量％のＴｉＯ２
−  ０〜１０重量％のＭｇＯ
−  ０〜８重量％のＣａＯ
−  ０〜３重量％のＺｎＯ
−  ０〜１．１重量％のＬｉ２Ｏ
−  ０〜２重量％のＮａ２Ｏ
−  ０〜２重量％のＫ２Ｏ
−  ０〜０．４重量％のＦｅ２Ｏ
−  ０〜２重量％のＦ２を含み、
重量％は、Ｄガラス繊維の総重量に対するものである、本発明のコンセプト１８の強化熱可塑性組成物。
【００７７】
２０．  Ｄガラス繊維の、１０ＧＨｚにおける誘電率が４〜５である、本発明のコンセプト１９の強化熱可塑性ポリマー組成物。
【００７８】
２１．  熱可塑性ポリマーはポリエステルポリマーである、本発明のコンセプト１の熱可塑性ポリマー組成物。
【００７９】
２２．  ポリエステルポリマーが、以下の式：
2020535237.tif 000022
（式中、
−  Ｒ５及びＲ６は、各位置において、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン及び第四級アンモニウムからなる群から独立して選択され；
−  Ｃｙは、結合又は一価のアルキル基と一価の脂環式基とを含有する置換脂環式基であり；
−  ｉ５は、０〜４の整数であり；
−  ｉ６は、場合ごとに、０〜２の独立して選択される整数であり；及び
−  ｎ６は、１〜１２の整数であり、
−  好ましくはｉ５及びｉ６は、場合ごとに、全てゼロである）によって表される繰り返し単位（ＲＰＥ）少なくとも５０モル％を含む、本発明のコンセプト２１の熱可塑性ポリマー組成物。
【００８０】
２３．  繰り返し単位（ＲＰＥ）が、以下の式：
2020535237.tif 000023
によって表され、好ましくは、ｉ５及びｉ６は、場合ごとに、全てゼロである、本発明のコンセプト２２の熱可塑性ポリマー組成物。
【００８１】
２４．  ポリエステルポリマーが、ポリトリメチレンテレフタレートポリマー、ポリエチレンテレフタレートポリマー、及びポリブチレンテレフタレートポリマーからなる群から選択される、本発明のコンセプト２３の熱可塑性ポリマー組成物。
【００８２】
２５．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト２４の強化熱可塑性組成物。
【００８３】
２６．  Ｄガラス繊維の、１０ＧＨｚにおける誘電率が４〜５である、本発明のコンセプト２５の強化熱可塑性ポリマー組成物。
【００８４】
２７．  Ｃｙが、以下の式：
2020535237.tif 000024
（式中、
−  Ｒ７及びＲ８は、各位置において、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン及び第四級アンモニウムからなる群から独立して選択され；
−  ｉ７は、０〜１０の整数であり；
−  ｉ８は、各位置において、０〜２の独立して選択される整数であり；及び
−  ｎ８は、１〜１２の整数であり、
−  好ましくはｉ５、ｉ７、並びにｉ６及びｉ８は、場合ごとに、全てゼロである）によって表される、本発明のコンセプト２３の強化熱可塑性ポリマー組成物。
【００８５】
２８．  繰り返し単位（ＲＰＥ）が、以下の式：
2020535237.tif 000025
によって表され、Ｃｙが、以下の式：
2020535237.tif 000026
によって表され、好ましくはｉ５、ｉ７、並びにｉ６及びｉ８は、場合ごとに、全てゼロである、本発明のコンセプト２７の熱可塑性ポリマー組成物。
【００８６】
２９．  −（ＣＲ６ｉ６）ｎ６−が−（ＣＲ８ｉ８）ｎ８−と同じであり、好ましくはｉ５、ｉ７、並びにｉ６及びｉ８は、場合ごとに、全てゼロである、本発明のコンセプト２８の強化熱可塑性組成物。
【００８７】
３０．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト２９の強化熱可塑性組成物。
【００８８】
３１．  Ｄガラス繊維の、１０ＧＨｚにおける誘電率が４〜５である、本発明のコンセプト３０の強化熱可塑性ポリマー組成物。
【００８９】
３２．  ｎ６＝ｎ８＝１である、本発明のコンセプト３１の強化熱可塑性ポリマー組成物。
【００９０】
３３．  熱可塑性ポリマーが、式
2020535237.tif 000027
［式中、
−  Ｒ９は、場合ごとに、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン及び第四級アンモニウムからなる群から独立して選択され；
−  ｃは、場合ごとに、０〜４の独立して選択される整数、好ましくは０であり；及び
−  Ｔは、結合、スルホン基［−Ｓ（＝Ｏ）２−］、及び基−Ｃ（Ｒ１０’）（Ｒ１１’）−からなる群から選択され、（ここで、Ｒ１０’及びＲ１１’は、水素、ハロゲン、アルキル、アルケニル、アルキニル、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムからなる群から独立して選択され、Ｒ１０’及びＲ１１’は、好ましくはメチル基である）］によって表される繰り返し単位（ＲＰＡＥＳ）少なくとも５０モル％を含むＰＡＥＳポリマーである、本発明のコンセプト１の強化熱可塑性ポリマー組成物。
【００９１】
３４．  繰り返し単位（ＲＰＡＥＳ）が、式：
2020535237.tif 000028
によって表され、好ましくはｃは、場合ごとに、ゼロである、本発明のコンセプト３３の強化熱可塑性組成物。
【００９２】
３５．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト３４の強化熱可塑性組成物。
【００９３】
３６．  Ｄガラス繊維の、１０ＧＨｚにおける誘電率が４〜５である、本発明のコンセプト３５の強化熱可塑性ポリマー組成物。
【００９４】
３７．  繰り返し単位（ＲＰＡＥＳ）が、式：
2020535237.tif 000029
によって表され、
好ましくはｃは、場合ごとに、ゼロである、本発明のコンセプト３３の強化熱可塑性ポリマー組成物。
【００９５】
３８．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト３７の強化熱可塑性組成物。
【００９６】
３９．  Ｄガラス繊維の、１０ＧＨｚにおける誘電率が４〜５である、本発明のコンセプト３８の強化熱可塑性ポリマー組成物。
【００９７】
４０．  繰り返し単位（ＲＰＡＥＳ）が、式：
2020535237.tif 000030
によって表され、好ましくはｃが、場合ごとに、０である、本発明のコンセプト３３の強化熱可塑性ポリマー組成物。
【００９８】
４１．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト４０の強化熱可塑性組成物。
【００９９】
４２．  Ｄガラス繊維の、１０ＧＨｚにおける誘電率が４〜５である、本発明のコンセプト４１の強化熱可塑性ポリマー組成物。
【０１００】
４３．  熱可塑性ポリマーが、以下の群の式：
2020535237.tif 000031
（式中、
−  Ｒ１３は、場合ごとに、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン及び第四級アンモニウムからなる群から独立して選択され；
−  ａは、場合ごとに、０〜４からの独立して選択される整数であり、好ましくは０である）から選択される式によって表される繰り返し単位（ＲＰＡＥＫ）少なくとも５０モル％を含むＰＡＥＫポリマーである、本発明のコンセプト１の強化熱可塑性ポリマー組成物。
【０１０１】
４４．  繰り返し単位（ＲＰＡＥＫ）が、式：
2020535237.tif 000032
によって表され、好ましくは、ａは、場合ごとに、０である、本発明のコンセプト４３の強化熱可塑性組成物。
【０１０２】
４５．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト４４の強化熱可塑性組成物。
【０１０３】
４６．  Ｄガラス繊維の、１０ＧＨｚにおける誘電率が４〜５である、本発明のコンセプト４５の強化熱可塑性ポリマー組成物。
【０１０４】
４７．  繰り返し単位（ＲＰＡＥＫ）が、式：
2020535237.tif 000033
によって表され、好ましくは、ａは、場合ごとに、ゼロである、本発明のコンセプト４３の強化熱可塑性ポリマー組成物。
【０１０５】
４８．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト４７の強化熱可塑性組成物。
【０１０６】
４９．  Ｄガラス繊維の、１０ＧＨｚにおける誘電率が４〜５である、本発明のコンセプト４８の強化熱可塑性ポリマー組成物。
【０１０７】
５０．  熱可塑性ポリマーが繰り返し単位（Ｒ＊ＰＡＥＫ）をさらに含み、繰り返し単位（ＲＰＡＥＫ）及び繰り返し単位（Ｒ＊ＰＡＥＫ）がそれぞれ、以下の式：
2020535237.tif 000034
によって表され、好ましくは、ａは、場合ごとに、並びに式（２１）及び（２２）のそれぞれにおいて、０である、本発明のコンセプト４３の強化熱可塑性ポリマー組成物。
【０１０８】
５１．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト５０の強化熱可塑性組成物。
【０１０９】
５２．  Ｄガラス繊維の、１０ＧＨｚにおける誘電率が４〜５である、本発明のコンセプト５１の強化熱可塑性ポリマー組成物。
【０１１０】
５３．  繰り返し単位（ＲＰＡＥＫ）が、以下の式：
2020535237.tif 000035
によって表され、好ましくは、ａは、各位置において、０である、本発明のコンセプト４３の強化熱可塑性ポリマー組成物。
【０１１１】
５４．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト５３の強化熱可塑性組成物。
【０１１２】
５５．  Ｄガラス繊維の、１０ＧＨｚにおける誘電率が４〜５である、本発明のコンセプト５４の強化熱可塑性ポリマー組成物。
【０１１３】
５６．  繰り返し単位（ＲＰＡＥＫ）が、以下の式：
2020535237.tif 000036
によって表され、好ましくはａは、各位置において、ゼロである、本発明のコンセプト４３の強化熱可塑性ポリマー組成物。
【０１１４】
５７．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト５６の強化熱可塑性組成物。
【０１１５】
５８．  Ｄガラス繊維の、１０ＧＨｚにおける誘電率が４〜５である、本発明のコンセプト５７の強化熱可塑性ポリマー組成物。
【０１１６】
５９．  ポリマーが、以下の式：
2020535237.tif 000037
（式中、
−  Ｒ１９は、各位置において、アルキル、アリール、アルコキシ、アリールオキシ、アルキルケトン、アリールケトン、フルオロアルキル、フルオロアリール、ブロモアルキル、ブロモアリール、クロロアルキル、クロロアリール、アルキルスルホン、アリールスルホン、アルキルアミド、アリールアミド、アルキルエステル、アリールエステル、フッ素、塩素及び臭素からなる群から独立して選択され；
−  Ｌは０〜４の整数、好ましくは０であり、及び
−  ｔは５０より大きい、好ましくは１００より大きい整数である）によって表される繰り返し単位（ＲＰＰＳ）少なくとも５０モル％を含むＰＰＳポリマーである、本発明のコンセプト１の強化熱可塑性ポリマー組成物。
【０１１７】
６０．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト５９の強化熱可塑性組成物。
【０１１８】
６１．  Ｄガラス繊維の、１０ＧＨｚにおける誘電率が４〜５である、本発明のコンセプト６０の強化熱可塑性ポリマー組成物。
【０１１９】
６２．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト１の強化熱可塑性ポリマー組成物。
【０１２０】
６３．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト３の強化熱可塑性ポリマー組成物。
【０１２１】
６４．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト４の強化熱可塑性ポリマー組成物。
【０１２２】
６５．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト８の強化熱可塑性ポリマー組成物。
【０１２３】
６６．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト９の強化熱可塑性ポリマー組成物。
【０１２４】
６７．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト１３の強化熱可塑性ポリマー組成物。
【０１２５】
６８．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト１７の強化熱可塑性ポリマー組成物。
【０１２６】
６９．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト２３の強化熱可塑性ポリマー組成物。
【０１２７】
７０．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト２７又は２８、好ましくは３８の強化熱可塑性ポリマー組成物。
【０１２８】
７１．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト３３の強化熱可塑性ポリマー組成物。
【０１２９】
７２．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト４３、好ましくは３０の強化熱可塑性ポリマー組成物。
【０１３０】
７３．
−  ポリアミドポリマーと、
−  強化熱可塑性ポリマー組成物の総重量に対して、２：１〜５：１の平均アスペクト比を構成する平坦なＤガラス繊維２０重量％〜８５重量％とを含む熱可塑性ポリマー組成物であって、
ここで、
−  平坦なＤガラス繊維の、１ＭＨｚにおける誘電率が４〜６、好ましくは４〜５、最も好ましくは４〜４．５であり、及び
−  ポリアミドポリマーが、以下の式：
−［−ＭＡ−ＭＢ−］−（１）
−  （式中、−−ＭＡ−は、以下の群の式：
2020535237.tif 000038
から選択される式によって表され、
−  −ＭＢ−−は、以下の式：
2020535237.tif 000039
によって表され、ここで、
−  Ｒ２及びＲ’及びＲ’’は、場合ごとに、ハロゲン、アルキル、アルケニル、エーテル、チオエーテル、エステル、アミド、イミド、アルカリもしくはアルカリ土類金属スルホン酸塩、アルキルスルホン酸塩、アルカリもしくはアルカリ土類金属ホスホン酸塩、アルキルホスホン酸塩、アミン、及び第四級アンモニウムからなる群から独立して選択され；
−  ｉ２は、場合ごとに、０〜２の独立して選択される整数であり；
−  ｉ’及びｉ’’は、０〜４から独立して選択される整数であり；及び
−  ｎ２は、６〜１８の整数であり、
−  好ましくはｉ’、ｉ’’及びｉ２は、場合ごとに、ゼロであり、及びｎ２は６又は１０である）によって表される繰り返し単位（ＲＰＡ）少なくとも５０モル％を含む、熱可塑性ポリマー組成物。
【０１３１】
７４．  ＭＡが式（２ａ）によって表され、好ましくはｉ’及びｉ２が、場合ごとに、ゼロであり、及びｎ２が６又は１０である、本発明のコンセプト７３の熱可塑性ポリマー組成物。
【０１３２】
７５．  ポリアミドポリマーが、ＰＸＤ６及びＰＸＤ１０からなる群から選択される、本発明のコンセプト７４の熱可塑性ポリマー組成物。
【０１３３】
７６．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト７５の強化熱可塑性組成物。
【０１３４】
７７．  Ｄガラス繊維の、１０ＧＨｚにおける誘電率が４〜５である、本発明のコンセプト７６の強化熱可塑性ポリマー組成物。
【０１３５】
７８．  ＭＡが式（２ｂ）によって表され、好ましくはｉ’’及びｉ２が、場合ごとに、ゼロであり、及びｎ２が６又は１０である、本発明のコンセプト７３の熱可塑性ポリマー組成物。
【０１３６】
７９．  ポリアミドポリマーが、ＭＸＤ６及びＭＸＤ１０からなる群から選択される、本発明のコンセプト７８の熱可塑性ポリマー組成物。
【０１３７】
８０．  Ｄガラス繊維が、
−  ５０〜７６重量％のＳｉＯ２
−  ８〜３０重量％のＢ２Ｏ３
−  ０〜１８重量％のＡｌ２Ｏ３
−  ０〜５重量％のＴｉＯ２
−  ０〜１０重量％のＭｇＯ
−  ０〜８重量％のＣａＯ
−  ０〜３重量％のＺｎＯ
−  ０〜１．１重量％のＬｉ２Ｏ
−  ０〜２重量％のＮａ２Ｏ
−  ０〜２重量％のＫ２Ｏ
−  ０〜０．４重量％のＦｅ２Ｏ
−  ０〜２重量％のＦ２を含み、
重量％は、Ｄガラス繊維の総重量に対するものである、本発明のコンセプト７９の強化熱可塑性組成物。
【０１３８】
８１．  Ｄガラス繊維の、１０ＧＨｚにおける誘電率が４〜５である、本発明のコンセプト８０の強化熱可塑性ポリマー組成物。
【０１３９】
８２．
平坦なＤガラス繊維が、１０００メガパスカル（「ＭＰａ」）〜３０００ＭＰａ、好ましくは２０００ＭＰａ〜２５００ＭＰａの引張強さ及び
２０ギガパスカル（「ＧＰａ」）〜９０ＧＰａの引張弾性率を有する、本発明のコンセプト１〜８１のいずれか１つに記載の強化熱可塑性ポリマー組成物（本発明のコンセプト８２と本発明のコンセプト１〜８１の各々との各組合せが個々に且つ具体的に考えられる）。
【０１４０】
８３．
ポリアミドポリマーが、ＡＳＴＭ  Ｄ５３３６に従って測定されるとき０．５〜２．０ｄＬ／ｇのインヘレント粘度を有し、及び
ポリアミドポリマーが、ＩＳＯ−１１３５７−３に従って示差走査熱量測定（「ＤＳＣ」）を使用して測定されるとき１８０℃〜３４０℃の融点を有する、本発明のコンセプト２〜２０のいずれか１つに記載の強化熱可塑性ポリマー組成物（本発明のコンセプト８３と本発明のコンセプト２〜２０の各々との各組合せが個々に且つ具体的に考えられる）。
【０１４１】
８４．
ポリエステルポリマーが、ＡＳＴＭ  Ｄ５２２５に従って３０℃の６０：４０フェノール／テトラクロロエタン混合物中で測定されるとき、０．４デシリットル／グラム（「ｄＬ／ｇ」）〜２．０ｄＬ／ｇのインヘレント粘度を有し、及び
ポリエステルポリマーが、ＩＳＯ−１１３５７−３に従って示差走査熱量測定（「ＤＳＣ」）を使用して測定されるとき、少なくとも２５０℃及び高くても３５０℃の融点を有する、本発明のコンセプト２１〜３２のいずれか１つに記載の強化熱可塑性ポリマー組成物（本発明のコンセプト８４と本発明のコンセプト２１〜３２の各々との各組合せが個々に且つ具体的に考えられる）。
【０１４２】
８５．  ポリエステルポリマーが、以下の３つのモノマー：ジメチルテレフタレート、２，２，４，４，−テトラメチル−１，３，−シクロブタンジオール及び１，４−シクロヘキサンジメタノール（ｃｌｙｃｌｏｈｅｘａｎｅｄｉｍｅｔｈａｎｏｌ）の重縮合から形成される繰り返し単位少なくとも５０モル％を含む、請求項２１に記載の強化熱可塑性ポリマー組成物。
【０１４３】
８６．  Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、本発明のコンセプト８５の強化熱可塑性組成物。
【０１４４】
８７．  Ｄガラス繊維の、１０ＧＨｚにおける誘電率が４〜５である、本発明のコンセプト８６の強化熱可塑性ポリマー組成物。
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
−  ポリエステルポリマー、ポリ（アリールエーテルケトン）（「ＰＡＥＫ」）ポリマー及びポリフェニレンスルフィド（「ＰＰＳ」）ポリマーからなる群から選択される熱可塑性ポリマーと、
−  前記熱可塑性ポリマー組成物の総重量に対して、２：１〜５：１のアスペクト比を構成する平坦な低誘電ガラス（「Ｄ−ガラス」）繊維２０重量％〜８５重量％とを含む強化熱可塑性ポリマー組成物であって、
−  前記平坦なＤガラス繊維の、１ＭＨｚにおける誘電率が４〜６、好ましくは４〜５、最も好ましくは４〜４．５である、強化熱可塑性ポリマー組成物。
【請求項２】
前記ポリエステルポリマーが、以下の式：
2020535237.tif 000046
（式中、
−  Ｒ５及びＲ６は、各位置において、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン及び第四級アンモニウムからなる群から独立して選択され；
−  Ｃｙは、結合又は一価のアルキル基と一価の脂環式基とを含有する置換脂環式基であり；
−  ｉ５は、０〜４の整数であり；
−  ｉ６は、場合ごとに、０〜２の独立して選択される整数であり；及び
−  ｎ６は、１〜１２の整数であり、
−  好ましくはｉ５及びｉ６は、場合ごとに、全てゼロである）によって表される繰り返し単位（ＲＰＥ）少なくとも５０モル％を含む、請求項１に記載の熱可塑性ポリマー組成物。
【請求項３】
繰り返し単位（ＲＰＥ）が、以下の式：
2020535237.tif 000047
によって表され、好ましくは、ｉ５及びｉ６が、場合ごとに、全てゼロである、請求項２に記載の熱可塑性ポリマー組成物。
【請求項４】
前記ポリエステルポリマーが、ポリトリメチレンテレフタレートポリマー、ポリエチレンテレフタレートポリマー、及びポリブチレンテレフタレートポリマーからなる群から選択される、請求項３に記載の熱可塑性ポリマー組成物。
【請求項５】
Ｃｙが、以下の式：
2020535237.tif 000048
によって表され、好ましくはｉ５、ｉ７、並びにｉ６及びｉ８が、場合ごとに、全てゼロであり、より好ましくは−（ＣＲ６ｉ６）ｎ６−が、−（ＣＲ８ｉ８）ｎ８−と同じであり、最も好ましくはｉ５、ｉ７、並びにｉ６及びｉ８が、場合ごとに、全てゼロであり、及び−（ＣＲ６ｉ６）ｎ６−が、−（ＣＲ８ｉ８）ｎ８−と同じである、請求項３に記載の熱可塑性ポリマー組成物。
【請求項６】
前記熱可塑性ポリマーが、式
2020535237.tif 000049
［式中、
−  Ｒ９は、場合ごとに、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン及び第四級アンモニウムからなる群から独立して選択され；
−  ｃは、場合ごとに、０〜４の独立して選択される整数、好ましくは０であり；及び
−  Ｔは、結合、スルホン基［−Ｓ（＝Ｏ）２−］、及び基−Ｃ（Ｒ１０’）（Ｒ１１’）−（ここで、Ｒ１０’及びＲ１１’は、水素、ハロゲン、アルキル、アルケニル、アルキニル、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン、及び第四級アンモニウムからなる群から独立して選択され、好ましくはＲ１０’及びＲ１１’は、メチル基である）からなる群から選択される］によって表される繰り返し単位（ＲＰＡＥＳ）少なくとも５０モル％を含むＰＡＥＳポリマーである、請求項１に記載の強化熱可塑性ポリマー組成物。
【請求項７】
前記熱可塑性ポリマーが、以下の群の式：
2020535237.tif 000050
（式中、
−  Ｒ１３は、場合ごとに、ハロゲン、アルキル、アルケニル、アルキニル、アリール、エーテル、チオエーテル、カルボン酸、エステル、アミド、イミド、アルカリ又はアルカリ土類金属スルホン酸塩、アルキルスルホン酸塩、アルカリ又はアルカリ土類金属ホスホン酸塩、アルキルホスホン酸塩、アミン及び第四級アンモニウムからなる群から独立して選択され；及び
−  ａは、場合ごとに、０〜４の独立して選択される整数、好ましくは０である）から選択される式によって表される繰り返し単位（ＲＰＡＥＫ）少なくとも５０モル％を含むＰＡＥＫポリマーである、請求項１に記載の強化熱可塑性ポリマー組成物。
【請求項８】
繰り返し単位（ＲＰＡＥＫ）が、式：
2020535237.tif 000051
によって表される、請求項７に記載の強化熱可塑性ポリマー組成物。
【請求項９】
繰り返し単位（ＲＰＡＥＫ）が、式：
2020535237.tif 000052
によって表される、請求項７に記載の強化熱可塑性ポリマー組成物。
【請求項１０】
前記熱可塑性ポリマーが、繰り返し単位（Ｒ＊ＰＡＥＫ）をさらに含み、繰り返し単位（ＲＰＡＥＫ）及び繰り返し単位（Ｒ＊ＰＡＥＫ）がそれぞれ、以下の式：
2020535237.tif 000053
によって表される、請求項７に記載の強化熱可塑性ポリマー組成物。
【請求項１１】
繰り返し単位（ＲＰＡＥＫ）が、以下の式：
2020535237.tif 000054
によって表され、好ましくは、ａは、各位置において、０である、請求項７に記載の強化熱可塑性ポリマー組成物。
【請求項１２】
繰り返し単位（ＲＰＡＥＫ）が、以下の式：
2020535237.tif 000055
によって表される、請求項７に記載の強化熱可塑性ポリマー組成物。
【請求項１３】
前記ポリマーが、以下の式：
2020535237.tif 000056
（式中、
−  Ｒ１９は、各位置において、アルキル、アリール、アルコキシ、アリールオキシ、アルキルケトン、アリールケトン、フルオロアルキル、フルオロアリール、ブロモアルキル、ブロモアリール、クロロアルキル、クロロアリール、アルキルスルホン、アリールスルホン、アルキルアミド、アリールアミド、アルキルエステル、アリールエステル、フッ素、塩素、及び臭素からなる群から独立して選択され；
−  Ｌは、０〜４の整数であり、好ましくは０であり；及び
−  ｔは、５０超、好ましくは１００超の整数である）によって表される繰り返し単位（ＲＰＰＳ）少なくとも５０モル％を含むＰＰＳポリマーである、請求項１に記載の強化熱可塑性ポリマー組成物。
【請求項１４】
前記Ｄガラス繊維が、
−  ５０〜７６重量％のＳｉＯ２、
−  ８〜３０重量％のＢ２Ｏ３、
−  ０〜１８重量％のＡｌ２Ｏ３、
−  ０〜５重量％のＴｉＯ２、
−  ０〜１０重量％のＭｇＯ、
−  ０〜８重量％のＣａＯ、
−  ０〜３重量％のＺｎＯ、
−  ０〜１．１重量％のＬｉ２Ｏ、
−  ０〜２重量％のＮａ２Ｏ、
−  ０〜２重量％のＫ２Ｏ、
−  ０〜０．４重量％のＦｅ２Ｏ、及び
−  ０〜２重量％のＦ２を含み、並びに
重量％は、Ｄガラス繊維の総重量に対するものである、請求項１〜１３のいずれか一項に記載の強化熱可塑性ポリマー組成物。
【請求項１５】
前記Ｄガラス繊維の、１０ＧＨｚにおける誘電率が４〜５である、請求項１〜１４のいずれか一項に記載の強化熱可塑性ポリマー組成物。
【国際調査報告】
2020535237.tif 000057
2020535237.tif 000058